이 유전 고무 110 중량 부 에 , 보강제 로서 「 아사히 70 」 HAF 카본 블랙 ( 상품명 ; 아사히 카본 주식회사 제 ) 50 중량 부 , 증량제 로서 「 산센 4240 」 나프텐 계 오일 ( 상품명 ; 니혼 산 석유 주식회사 제 ) 10 중량 부 , 가황 촉진제 로서 산화아연 5 중량 부 , 가공 조제 로서 스테아르산 1 중량 부 를 , 4 . 3 L 용량 의 밴 버리 믹서 에 의해 150 ℃ 에서 혼련 하 고 , 가황제 로서 황 0 . 5 중량 부 , 가황 촉진제 로서 2 - 머 캅 토벤 조티 아졸 0 . 5 중량 부 , 테트라메틸 티우 람다 이 설파이드 0 . 5 중량 부 를 , 8 인치 오픈 롤 ( 롤 온도 : 50 ℃) 로 혼련 하 는 것 으로 , 고무 조성물 ( 이하 「 배합 고무 」 라고 도 함 ) 을 수득 했 다 . 배합 고무 를 프레스 성형기 에 의해 두께 2 mm 의 시트 상 으로 성형 하 고 , 성형 과 동시 에 160 ℃ 로 20 분 간 가열 함 으로써 가교 물 을 수득 했 다 . 이렇게 하 여 수득 된 고무 롤 용도 의 가교 물 의 각 물성 치 를 표 32 에 나타낸다 .